(57)【要約】【課題】  被転写体の基材材質に影響されることがなく、熱転写時の被転写体との離型性が安定して、優れていて、良好な転写画像形成が可能であり、かつ染料層インキの保存安定性に優れ、また染料層を基材上に形成する際に、染料層の塗工面の品質に優れたものが得られる染料層インキ及び熱転写シートを提供することを目的とする。【解決手段】  少なくとも昇華性染料と、バインダー樹脂と、離型剤を含有する染料層インキにおいて、該離型剤としてポリシロキサンと他の樹脂との共重合体と、ポリエーテル変性シリコーンを用いる。上記離型剤を使用することで、従来のリン酸エステルの離型剤を使用する場合の染料層インキの色相変化等の保存性の問題が生じない。また、従来のアルキルシロキサン等の単位から成るシリコーン化合物を離型剤として使用する際の塗工面質の不良や、染料インキでの染料析出が生じ、保存安定性がよくない点を防止できた。【選択図】      図１
2007084670.tif 000002
【特許請求の範囲】
【請求項１】
少なくとも昇華性染料と、バインダー樹脂と、離型剤を含有する染料層インキにおいて、該離型剤がポリシロキサンと他の樹脂との共重合体と、ポリエーテル変性シリコーンであることを特徴とする染料層インキ。
【請求項２】
前記のバインダー樹脂がポリビニルアセタール樹脂であり、離型剤がポリシロキサンとアセタール樹脂の共重合体と、ポリエーテル変性シリコーンであることを特徴とする請求項１に記載の染料層インキ。
【請求項３】
前記のポリシロキサンと他の樹脂との共重合体が、バインダー樹脂の固形分に対して５〜３０質量％の範囲で含有し、ポリエーテル変性シリコーンがバインダー樹脂の固形分に対して０．１〜０．５質量％の範囲で含有していることを特徴とする請求項１に記載の染料層インキ。
【請求項４】
基材の一方の面に耐熱滑性層を設け、該基材の他方の面に、少なくとも１色以上の染料層を形成した熱転写シートにおいて、該染料層の少なくとも１色が請求項１〜３のいずれか一つに記載の染料層インキを塗工して形成されたことを特徴とする熱転写シート。
【発明の詳細な説明】
【技術分野】
【０００１】
本発明は、基材の一方の面に耐熱滑性層を設け、該基材の他方の面に染料層を形成した熱転写シートに関し、さらに詳しくは熱転写シートから染料を転写されて画像形成される被転写体の基材材質に影響されることがなく、被転写体との剥離性が安定して、優れていて、良好な転写画像形成が可能であり、かつ染料層インキの保存安定性に優れ、また染料層を基材上に形成する際に、染料層の塗工面の品質に優れた染料層インキ及び熱転写シートに関するものである。
【背景技術】
【０００２】
従来、種々の熱転写記録方法が知られているが、それらの中でも、昇華転写用染料を記録材とし、これをポリエステルフィルム等の基材上に適当なバインダーで担持させた染料層を有する熱転写シートから、昇華染料で染着可能な被転写材、例えば、紙やプラスチックフィルム等に染料受容層を形成した熱転写受像シート上に昇華染料を熱転写し、各種のフルカラー画像を形成する方法が提案されている。この場合には、加熱手段として、プリンターのサーマルヘッドによる加熱によって、３色または４色の多数の加熱量が調整された色ドットを熱転写受像シートの受容層に転移させ、該多色の色ドットにより原稿のフルカラーを再現するものである。このように形成された画像は、使用する色材が染料であることから、非常に鮮明で、かつ透明性に優れているため、得られる画像は中間色の再現性や階調性に優れ、従来のオフセット印刷やグラビア印刷による画像と同様であり、かつフルカラー写真画像に匹敵する高品質画像の形成が可能である。
【０００３】
このような昇華転写方式の熱転写シートに要求される重要な特性の一つとして、画像形成の熱転写時の被転写体との剥離性が挙げられる。すなわち、熱転写シートと被転写体とを重ねて加熱するので、転写後における両者の剥離性が良好なことが、転写を円滑に行う上で重要である。さらに通常、転写前後において熱転写シートと被転写体とが重ねられた状態で搬送されるため、両者のブロッキングを防止する上においても、熱転写シートが被転写体との剥離性を具備することが重要である。このような中で、例えば、特許文献１では、染料層に昇華性染料、バインダー樹脂及び離型剤としてリン酸エステルを含有させて、被転写体との剥離性に優れることが記載されている。また、リン酸エステルの染料層への添加量と、リン酸エステルの酸価を適度の範囲にして、熱転写シートの背面側への染料の転移移行（裏移り）や、染料層における染料の析出を防止することが記載されている。
【０００４】
また、特許文献２には、染料層に昇華性染料と、バインダー樹脂と酸型と中和型を混合したリン酸エステル及び溶媒を含有する熱転写シートが記載されている。酸型と中和型リン酸エステルが離型剤として機能し、被転写体との剥離性に優れ、良好な転写画像が形成できるとしている。上記のようにリン酸エステル系の離型剤を用いることで、被転写体との剥離性を確保することができるが、染料の種類によっては、そのリン酸エステルと染料とが反応して、染料インキの保存中にインキの色相が変化してしまう。染料とリン酸エステルの配合を変えることにより、そのインキの色相変化を低減、または無くすことは可能ではあるものの、その対象となる染料には制限された条件があったり、そのインキの色相変化はある程度生じてしまい、染料インキの保存安定性をもたせるには限界があった。
【０００５】
また熱転写シートの染料層と、被転写体との熱転写時の剥離性を得るために、特許文献３には、染料層に直鎖または分枝状のアルキルまたはアリールシロキサンの単位から成るシリコーンポリマー等の剥離剤を含有することが記載されている。このようなシリコーン系離型剤は、非常に少量でも被転写体との離型性を向上させるものの、染料インキとして、インキの泡立ちによる塗工上での問題、詳しくは泡かみ、つまり泡が混ざったままで塗工されたり、塗工面にはじきが生じる等して、均一な塗工面の品質が得られなかったり、染料インキでの染料析出が生じ、保存安定性がよくない問題もある。
【０００６】
また、熱転写シートの染料層において、シリコーン化合物の離型性材料と特定樹脂を共重合させた樹脂や、三次元構造の共重合体のシリコーン系樹脂を使用することが、特許文献４、５、６、７に記載されている。特許文献４では、染料保持層が、バインダーとして、昇華性染料の良溶解性樹脂と受容体表面に対して融着性のほとんどない化合物との共重合体を用いることが記載されている。その昇華性染料良溶解性樹脂としては、ポリビニルアセタール樹脂、ポリウレタン樹脂、ポリエステル樹脂等が挙げられ、また受容体表面に対して融着性のほとんどない化合物として、シリコーン化合物またはフッ素化合物が挙げられている。
【０００７】
特許文献５には、染料層のバインダー樹脂として、シリコーン化合物とポリビニルアセタール系樹脂との共重合体であるシリコーン変性ポリビニルアセタール系樹脂を用い、該シリコーン変性ポリビニルアセタール系樹脂がシリコーン化合物の含有量がポリビニルアセタール系樹脂に対して０．１〜４．５重量％であることを規定している。また、特許文献６では、染料層のバインダー樹脂として、ポリビニルアセタール系樹脂と、シロキサン結合を主骨格とした三次元網目構造のもので、常温で固体であり、有機溶剤に可溶なシリコーン系樹脂を含有したものを使用し、そのシリコーン系樹脂の含有量がポリビニルアセタール系樹脂１００重量部に対して０．５〜４．５重量部であることが規定されている。
【０００８】
また、特許文献７には、染料層に、シリコーングラフトポリマーおよびポリシロキサン化合物を含有し、前記ポリシロキサン化合物は、少なくとも一方の末端あるいは途中に−ＮＨ2、−ＮＨＲ（Ｒはアルキル基）、エポキシ基、水酸基、アルキル基およびフェニル基のいずれかの官能基を有することが記載されている。上記の特許文献４〜７にあるような染料層に、シリコーン化合物の離型性材料と特定樹脂を共重合させた樹脂や、三次元構造の共重合体のシリコーン系樹脂を含有させたものでは、染料層において、バインダー樹脂中の染料の含有比率が上がるに従って、バインダーとして上記の離型性樹脂の割合を大きくしても、熱転写時の被転写体との充分な離型性が得られないという問題がある。
【０００９】
上記のように、被転写体の基材材質に影響されることがなく、熱転写時の被転写体との離型性を充分に有し、染料層インキの保存安定性にも優れ、また染料層を基材上に形成する際に、染料層の塗工面に不良が生じることのない熱転写シートは未だ見出されていないのが現状である。
【特許文献１】特開平１０−６７１８２号公報
【特許文献２】特開２００２−１０３８２８号公報
【特許文献３】特開昭６２−２０８９９４号公報
【特許文献４】特開平２−１４１２８９号公報
【特許文献５】特開平７−２９０８４７号公報
【特許文献６】特開平８−３１０１３６号公報
【特許文献７】特開平９−２０２０５８号公報
【発明の開示】
【発明が解決しようとする課題】
【００１０】
したがって、上記のような課題を解決するために、本発明は、基材の一方の面に耐熱滑性層を設け、該基材の他方の面に染料層を形成した熱転写シートにおいて、熱転写シートから染料を転写されて画像形成される被転写体の基材材質に影響されることがなく、熱転写時の被転写体との離型性が安定して、優れていて、良好な転写画像形成が可能であり、かつ染料層インキの保存安定性に優れ、また染料層を基材上に形成する際に、染料層の塗工面の品質に優れたものが得られる染料層インキ及び熱転写シートを提供することを目的とする。
【課題を解決するための手段】
【００１１】
請求項１に記載の発明は、少なくとも昇華性染料と、バインダー樹脂と、離型剤を含有する染料層インキにおいて、該離型剤がポリシロキサンと他の樹脂との共重合体と、ポリエーテル変性シリコーンであることを特徴とするものである。請求項２の発明は、請求項１に記載のバインダー樹脂がポリビニルアセタール樹脂であり、離型剤がポリシロキサンとアセタール樹脂の共重合体と、ポリエーテル変性シリコーンであることを特徴とするものである。
【００１２】
請求項３の発明は、請求項１に記載のポリシロキサンと他の樹脂との共重合体が、バインダー樹脂の固形分に対して５〜３０質量％の範囲で含有し、ポリエーテル変性シリコーンがバインダー樹脂の固形分に対して０．１〜０．５質量％の範囲で含有していることを特徴とする。請求項４の発明は、基材の一方の面に耐熱滑性層を設け、該基材の他方の面に、少なくとも１色以上の染料層を形成した昇華転写用熱転写シートにおいて、該染料層の少なくとも１色が請求項１〜３のいずれか一つに記載の染料層インキを塗工して形成されたことを特徴とする。
【発明の効果】
【００１３】
本発明は、少なくとも昇華性染料と、バインダー樹脂と、離型剤を含有する染料層インキにおいて、該離型剤としてポリシロキサンと他の樹脂との共重合体と、ポリエーテル変性シリコーンを用いるものである。上記の離型剤を使用することにより、従来のリン酸エステルの離型剤を使用する場合の染料層インキの色相変化等の保存性の問題が生じない。また、従来のアルキルまたはアリールシロキサンの単位から成るシリコーン化合物を離型剤として使用する際に、均一な塗工面の品質が得られなかったり、染料インキでの染料析出が生じ、保存安定性がよくないという問題を防止できた。
【００１４】
さらに、従来の離型性材料と特定樹脂を共重合させた樹脂を使用した場合に、バインダー樹脂中の染料の含有比率が上がるに従って、熱転写時の被転写体との充分な離型性が得られないという問題があるが、本発明では離型剤としてポリシロキサンと他の樹脂との共重合体と、ポリエーテル変性シリコーンを併用することで、上記の離型性において良好なものとなる。また、基材の一方の面に耐熱滑性層を設け、該基材の他方の面に、少なくとも１色以上の染料層を形成した熱転写シートにおいて、上記の染料層インキを基材に塗工することにより染料層が形成されたもので、画像形成される被転写体の基材材質に影響されることがなく、熱転写時の被転写体との離型性に優れ、良好な転写画像が形成できる。
【発明を実施するための最良の形態】
【００１５】
図１に本発明の熱転写シートである一つの実施の最良の形態を示し、基材１の一方の面にサーマルヘッドの滑り性を良くし、かつスティッキングを防止する耐熱滑性層３を設け、基材１の他方の面に染料層２を形成した構成である。但し、染料層には、昇華性染料と、バインダー樹脂と、さらにポリシロキサンと他の樹脂との共重合体と、ポリエーテル変性シリコーンの離型剤が含有されている。
【００１６】
以下、本発明の熱転写シートを構成する各層毎に詳述する。
（基材）
本発明で用いる熱転写シートの基材１としては、従来公知のある程度の耐熱性と強度を有するものであればいずれのものでも良く、例えば、０．５〜５０μｍ、好ましくは１〜１０μｍ程度の厚さのポリエチレンテレフタレートフィルム、１，４−ポリシクロヘキシレンジメチレンテレフタレートフィルム、ポリエチレンナフタレートフィルム、ポリフェニレンサルフィドフィルム、ポリスチレンフィルム、ポリプロピレンフィルム、ポリサルホンフィルム、アラミドフィルム、ポリカーボネートフィルム、ポリビニルアルコールフィルム、セロハン、酢酸セルロース等のセルロース誘導体、ポリエチレンフィルム、ポリ塩化ビニルフィルム、ナイロンフィルム、ポリイミドフィルム、アイオノマーフィルム等が挙げられる。
【００１７】
上記基材において、染料層を形成する面に、接着処理を施すことがよく行なわれている。上記基材のプラスチックフィルムはその上に接着層を塗布して形成する場合、塗布液の濡れ性、接着性等が不足しやすいので、接着処理を施すものである。その接着処理としては、コロナ放電処理、火炎処理、オゾン処理、紫外線処理、放射線処理、粗面化処理、化学薬品処理、プラズマ処理、低温プラズマ処理、プライマー処理、グラフト化処理等公知の樹脂表面改質技術をそのまま適用することができる。また、それらの処理を二種以上を併用することもできる。上記のプライマー処理は、例えばプラスチックフィルムの溶融押出しの成膜時に、未延伸フィルムにプライマー液を塗布し、その後に延伸処理して行なうことができる。
【００１８】
さらに、上記の基材の接着処理として、基材と染料層との間にプライマー層を塗工して形成することも可能である。そのプライマー層は、以下に示すような樹脂から形成することができる。ポリエステル系樹脂、ポリアクリル酸エステル系樹脂、ポリ酢酸ビニル系樹脂、ポリウレタン系樹脂、スチレンアクリレート系樹脂、ポリアクリルアミド系樹脂、ポリアミド系樹脂、ポリエーテル系樹脂、ポリスチレン系樹脂、ポリエチレン系樹脂、ポリプロピレン系樹脂、ポリ塩化ビニル樹脂やポリビニルアルコール樹脂、ポリ塩化ビニリデン樹脂等のビニル系樹脂、ポリビニルアセトアセタールやポリビニルブチラール等のポリビニルアセタール系樹脂等が挙げられる。但し、本発明の基材上に染料層を形成した熱転写シートにおいて、染料層と基材との接着性が充分であれば、上記プライマー層を設けずに、基材上に直接、染料層を設けることができる。
【００１９】
（染料層）
本発明の昇華転写型熱転写シートは、一方の面に耐熱滑性層を設けた基材の他方の面に、少なくとも１色以上の染料層２を形成したものである。該染料層は１色の単一層で構成したり、あるいは色相の異なる染料を含む複数の染料層を、同一基材の同一面に面順次に、繰り返し形成することも可能である。染料層は、熱移行性染料を任意のバインダーにより担持してなる層である。使用する染料としては、熱により、溶融、拡散もしくは昇華移行する染料であって、従来公知の昇華転写型熱転写シートに使用されている染料は、いずれも本発明に使用可能であるが、色相、印字感度、耐光性、保存性、バインダーへの溶解性等を考慮して選択する。
【００２０】
染料としては、例えばジアリールメタン系、トリアリールメタン系、チアゾール系、メロシアニン、ピラゾロンメチン等のメチン系、インドアニリン、アセトフェノンアゾメチン、ピラゾロアゾメチン、イミダゾルアゾメチン、イミダゾアゾメチン、ピリドンアゾメチンに代表されるアゾメチン系、キサンテン系、オキサジン系、ジシアノスチレン、トリシアノスチレンに代表されるシアノメチレン系、チアジン系、アジン系、アクリジン系、ベンゼンアゾ系、ピリドンアゾ、チオフェンアゾ、イソチアゾールアゾ、ピロールアゾ、ピラールアゾ、イミダゾールアゾ、チアジアゾールアゾ、トリアゾールアゾ、ジズアゾ等のアゾ系、スピロピラン系、インドリノスピロピラン系、フルオラン系、ローダミンラクタム系、ナフトキノン系、アントラキノン系、キノフタロン系等のものが挙げられる。
【００２１】
染料層のバインダーとしては、従来公知の樹脂バインダーがいずれも使用でき、好ましいものを例示すれば、エチルセルロース、ヒドロキシエチルセルロース、エチルヒドロキシセルロース、ヒドロキシプロピルセルロース、メチルセルロース、酢酸セルロース、酪酸セルロース等のセルロース系樹脂、ポリビニルアルコール、ポリ酢酸ビニル、ポリビニルブチラール、ポリビニルアセタール、ポリビニルピロリドン、ポリアクリルアミド等のビニル系樹脂、ポリエステル系樹脂、フェノキシ樹脂等が挙げられる。これらの中で、耐熱性、染料の移行性等の観点から、セルロース系樹脂、アセタール系樹脂、ブチラール系樹脂、ポリエステル系樹脂及びフェノキシ樹脂等が特に好ましい。
【００２２】
本発明の染料層は、少なくとも上記の熱により、溶融、拡散もしくは昇華移行する染料（昇華性染料）と、上記のバインダー樹脂と、ポリシロキサンと他の樹脂との共重合体及びポリエーテル変性シリコーンの離型剤を含有するものである。その離型剤としてのポリシロキサンと他の樹脂との共重合体及びポリエーテル変性シリコーンについて、以下に説明する。
【００２３】
ポリシロキサンと他の樹脂との共重合体は、ポリマー主鎖にポリシロキサン鎖を共重合させたものであり、従来公知のものを使用することができる。そのポリシロキサンと他の樹脂との共重合体は、種々の方法で合成することができ、例えば、ポリマー主鎖を形成した後に、このポリマー主鎖中に存在している官能基に、これと反応する官能基を有するポリシロキサン化合物を反応させる方法が挙げられる。
【００２４】
上記共重合体を構成する、ポリシロキサンと共重合するポリマーとしては、主鎖がポリビニルアセタール樹脂、アクリル樹脂、ビニル樹脂、ポリエステル樹脂、ポリウレタン樹脂、ポリアミド樹脂、および、セルロース樹脂等を挙げることができる。この中で、特に主鎖がポリビニルアセタール樹脂であるポリマーが昇華性染料に対する親和性の点で好ましい。この場合の「ポリビニルアセタール」という用語は広義に解釈されるべきであり、本発明では、ポリビニルアセタールのアセタール部分がホルムアルデヒドの場合をポリビニルホルマールと呼び、アセタール部分がアセトアルデヒドの場合をポリビニルアセタールと呼び、さらに、アセタール部分がブチルアルデヒドの場合をポリビニルブチラールと呼ぶ。したがって、単にポリビニルアセタールという場合は、これら全てのアセタールを包含する意味である。上記のポリマーは、重合度が５００〜５０００、好ましくは１０００〜３０００であることが好ましい。
【００２５】
上記のポリマー主鎖に共重合させるポリシロキサン化合物は、下記の一般式（Ｉ）に示される。
【００２６】
【化１】
2007084670.tif 000003
上記の式（Ｉ）中、Ｒ1、Ｒ2はメチル基等のアルキル基、フェニル基等の芳香族基であって、−ＯＨ、−ＮＨ2、−ＮＨ−、カルボキシル基、エポキシ基等の官能基を含んでいてもよい。そして、Ｒ1、Ｒ2は同一でも異種でもよく、ポリシロキサン鎖重合度ｍは３〜４８の範囲の整数であることが好ましい。また、上記の式（Ｉ）で示されるポリシロキサン化合物は、少なくとも一方の末端あるいは途中に官能基を有するものである。このようなポリシロキサン化合物が有する官能基をＸとし、上述のポリマーが有する官能基をＹで表すと、下記の表１に示される官能基ＸとＹの組み合わせにより、ポリシロキサンと他の樹脂との共重合体を合成することができる。但し、官能基ＸとＹの関係は逆でもよく、また、２種以上の組み合わせも可能である。尚、この官能基は例示にすぎず、これに限定されるものではない。
【００２７】
【表１】
2007084670.tif 000004
【００２８】
本発明で使用するポリシロキサンと他の樹脂との共重合体は、重合度が５００〜５０００、好ましくは１０００〜３０００の範囲であり、また、その共重合体中のポリシロキサン鎖の割合は０．１〜４０質量％、好ましくは１〜１０質量％の範囲である。このようなポリシロキサンと他の樹脂との共重合体は、染料層におけるバインダー樹脂の固形分に対して５〜３０質量％の範囲で含有することが好ましい。そのポリシロキサンと他の樹脂との共重合体の含有割合が５質量％未満であると、熱転写時の被転写体との離型性が低下してくる。また、一方でその含有割合が３０質量％を越えると、染料層インキでの染料析出や、また熱転写シートの染料層において染料が結晶化して、熱転写画像の記録濃度が低下する等の問題が生じやすい。
【００２９】
また、染料層における離型剤であるポリエーテル変性シリコーンは、ポリオキシアルキレン（以下、「ＰＯＡ」という場合がある。）とポリジメチルシロキサンとの共重合体である。ＰＯＡにはポリオキシエチレン（以下、「ＰＯＥ」という場合がある。）、ポリオキシ（イソ）プロピレン（以下、「ＰＯＰ」という場合がある。）、及びＰＯＥとＰＯＰとの共重合物がある。合成法は対応するアリル化ポリエーテル化合物とメチルハイドロジェンシリコーンとのヒドロシリル化反応によるものが一般的である。
【００３０】
このポリエーテル変性シリコーン（オイル）は、親水基であるＰＯＡ部分と、疎水基であるポリジメチルシロキサン部分と、を分子鎖中にもつシリコーン系高分子界面活性剤である。変性シリコーンオイルという観点でみると、変性のポイントは溶解性と相溶性の向上にある。一般的なシリコーンオイルは、水には全く溶解せず、撥水性を示すが、ポリエーテル変性とすることで水系、非水系でも優れた相溶性があり、ごく少量で従来の有機系界面活性剤では得られない数々の優れた効果を発揮する。これにより、本発明のポリエーテル変性シリコーンは、一般的なシリコーンオイルを染料層インキに含有させた場合のインキの泡立ちによる塗工面の不良、さらに塗工面にはじきが生じる等の塗工面の品質不良を防止することができる。
【００３１】
ポリエーテル変性シリコーンの添加量は、染料層のバインダー樹脂の固形分に対して０．１〜０．５質量％の範囲が好ましい。ポリエーテル変性シリコーンの添加割合が、上記の０．１質量％未満であると、熱転写時の被転写体との離型性が低下してくる。また、一方でその含有割合が０．５質量％を越えると、染料層の塗工面にピンホールなどの塗工不良が生じやすく、また染料層インキでの染料析出等が生じ、染料層インキの保存安定性が低下してくる。ポリエーテル変性シリコーンとしては、ポリエーテル鎖と同時にアルキル基、反応性のアミノ基やエポキシ基などを同時に導入させた異種官能基変性シリコーンオイル等も、材料構成や目的に合わせて使用することができる。本発明で使用できるポリエーテル変性シリコーンの構造は、以下に示すペンダント型、末端変性型、ＡＢＮ型のいずれのタイプでも構わない。
【化２】
2007084670.tif 000005
【００３２】
染料層は、上記染料、バインダー樹脂と、ポリシロキサンと他の樹脂との共重合体及びポリエーテル変性シリコーンの離型剤を必須成分とし、その他必要に応じて従来公知と同様な各種の添加剤を加えてもよい。その添加剤として、例えば、受像シートとの離型性やインキの塗工適性を向上させるために、ポリエチレンワックス等の有機微粒子や無機微粒子が挙げられる。このような染料層は、通常、適当な溶剤中に上記染料、バインダー樹脂と、ポリシロキサンと他の樹脂との共重合体及びポリエーテル変性シリコーンの離型剤と、必要に応じて添加剤を加えて、各成分を溶解または分散させて塗工液（染料層インキ）を調製し、その後、この塗工液を基材の上に塗工、乾燥させて形成することができる。この塗工方法は、グラビア印刷法、スクリーン印刷法、グラビア版を用いたリバースロールコーティング法等の公知の手段を用いることができる。特に本発明では、グラビア方式の塗工方法が量産化しやすく好ましい。このように形成された染料層は、０．２〜６．０ｇ／ｍ2、好ましくは０．３〜３．０ｇ／ｍ2程度の乾燥時の塗工量である。
【００３３】
（耐熱滑性層）
本発明の熱転写シートは基材の一方の面に、サーマルヘッドの熱によるステッキングや印字しわ等の悪影響を防止するため、耐熱滑性層３を設ける。上記の耐熱滑性層を形成する樹脂としては、従来公知のものであればよく、例えば、ポリビニルブチラール樹脂、ポリビニルアセトアセタール樹脂、ポリエステル樹脂、塩化ビニル−酢酸ビニル共重合体、ポリエーテル樹脂、ポリブタジエン樹脂、スチレン−ブタジエン共重合体、アクリルポリオール、ポリウレタンアクリレート、ポリエステルアクリレート、ポリエーテルアクリレート、エポキシアクリレート、ウレタン又はエポキシのプレポリマー、ニトロセルロース樹脂、セルロースナイトレート樹脂、セルロースアセテートプロピオネート樹脂、セルロースアセテートブチレート樹脂、セルロースアセテートヒドロジエンフタレート樹脂、酢酸セルロース樹脂、芳香族ポリアミド樹脂、ポリイミド樹脂、ポリアミドイミド樹脂、ポリカーボネート樹脂、塩素化ポリオレフィン樹脂等が挙げられる。
【００３４】
これらの樹脂からなる耐熱滑性層に添加あるいは上塗りする滑り性付与剤としては、リン酸エステル、シリコーンオイル、グラファイトパウダー、シリコーン系グラフトポリマー、フッ素系グラフトポリマー、アクリルシリコーングラフトポリマー、アクリルシロキサン、アリールシロキサン等のシリコーン重合体が挙げられるが、好ましくは、ポリオール、例えば、ポリアルコール高分子化合物とポリイソシアネート化合物及びリン酸エステル系化合物からなる層であり、さらに充填剤を添加することがより好ましい。
【００３５】
耐熱滑性層は、基材の上に、上記に記載した樹脂、滑り性付与剤、更に充填剤を、適当な溶剤により、溶解又は分散させて、耐熱滑性層塗工液を調整し、これを、例えば、グラビア印刷法、スクリーン印刷法、グラビア版を用いたリバースロールコーティング法等の形成手段により塗工し、乾燥して形成することができる。耐熱滑性層の塗工量は、固形分で、０．１ｇ／ｍ2〜３．０ｇ／ｍ2が好ましい。
【実施例１】
【００３６】
次に、実施例及び比較例を挙げて、本発明を更に詳述する。尚、文中、部又は％とあるのは、特に断りのない限り質量基準である。基材して、厚さ４．５μｍのポリエチレンテレフタレートフィルム（東レ（株）製、ルミラー）の一方の面に、下記組成の染料層塗工液をグラビアコーティングにより、乾燥塗布量が０．８ｇ／ｍ2になるように塗工、乾燥して染料層を形成し、実施例１の熱転写シートを作製する。尚、上記基材の他方の面に、予め下記組成の耐熱滑性層塗工液をグラビアコーティングにより、乾燥塗布量が１．０ｇ／ｍ2になるように塗工、乾燥して、耐熱滑性層を形成しておいた。
【００３７】
＜染料層塗工液１＞
シアン染料Ａ                                                          ２．５部
シアン染料Ｂ                                                          ２．５部
シアン染料Ｃ                                                          ２．０部
ポリビニルアセトアセタール樹脂                                    ３．３２５部
（エスレックＫＳ−５  積水化学工業（株）製）
シリコーングラフトポリビニルアセタール樹脂                        ０．１７５部
ポリエーテル変性シリコーン                                      ０．００３５部
（東レダウコーニング（株）製、ＦＺ２１０１）
メチルエチルケトン                                                  ４３．０部
トルエン                                                            ４３．０部
但し、上記のシアン染料Ａは、Ｃ．Ｉ．Ｓｏｌｖｅｎｔ  Ｂｌｕｅ  ６３であり、また上記シアン染料Ｂは、下記構造をもつインドアニリン系染料である。
【化３】
2007084670.tif 000006
また、上記シアン染料Ｃは、Ｃ．Ｉ．Ｄｉｓｐｅｒｓｅ  Ｂｌｕｅ  ３５４である。尚、以下実施例及び比較例で使用されるシアン染料Ａ、Ｂ、Ｃは実施例１で使用された種類と同じものである。
【００３８】
＜耐熱滑性層塗工液＞
ポリビニルブチラール樹脂                                            １３．６部
（エスレックＢＸ−１  積水化学工業（株）製）
ポリイソシアネート硬化剤                                              ０．６部
（タケネートＤ２１８  武田薬品工業（株）製）
リン酸エステル                                                        ０．８部
（プライサーフＡ２０８Ｓ  第一工業製薬（株）製）
メチルエチルケトン                                                  ４２．５部
トルエン                                                            ４２．５部
【実施例２】
【００３９】
実施例１と同条件のＰＥＴフィルムの基材を用い、かつその基材の他方の面に、実施例１と同様の耐熱滑性層を予め形成しておいた。その基材の耐熱滑性層の設けられている面と反対面に、下記組成の染料層塗工液をグラビアコーティングにより、乾燥塗布量が０．８ｇ／ｍ2になるように塗工、乾燥して染料層を形成し、実施例２の熱転写シートを作製する。
【００４０】
＜染料層塗工液２＞
シアン染料Ａ                                                          ２．５部
シアン染料Ｂ                                                          ２．５部
シアン染料Ｃ                                                          ２．０部
ポリビニルアセトアセタール樹脂                                    ３．３２５部
（エスレックＫＳ−５  積水化学工業（株）製）
シリコーングラフトポリビニルアセタール樹脂                        ０．１７５部
ポリエーテル変性シリコーン                                      ０．０１０５部
（東レダウコーニング（株）製、ＦＺ２１０１）
メチルエチルケトン                                                  ４３．０部
トルエン                                                            ４３．０部
【実施例３】
【００４１】
実施例１と同条件のＰＥＴフィルムの基材を用い、かつその基材の他方の面に、実施例１と同様の耐熱滑性層を予め形成しておいた。その基材の耐熱滑性層の設けられている面と反対面に、下記組成の染料層塗工液をグラビアコーティングにより、乾燥塗布量が０．８ｇ／ｍ2になるように塗工、乾燥して染料層を形成し、実施例３の熱転写シートを作製する。
【００４２】
＜染料層塗工液３＞
シアン染料Ａ                                                          ２．５部
シアン染料Ｂ                                                          ２．５部
シアン染料Ｃ                                                          ２．０部
ポリビニルアセトアセタール樹脂                                      ３．１５部
（エスレックＫＳ−５  積水化学工業（株）製）
シリコーングラフトポリビニルアセタール樹脂                          ０．３５部
ポリエーテル変性シリコーン                                      ０．０１０５部
（東レダウコーニング（株）製、ＦＺ２１０１）
メチルエチルケトン                                                  ４３．０部
トルエン                                                            ４３．０部
【実施例４】
【００４３】
実施例１と同条件のＰＥＴフィルムの基材を用い、かつその基材の他方の面に、実施例１と同様の耐熱滑性層を予め形成しておいた。その基材の耐熱滑性層の設けられている面と反対面に、下記組成の染料層塗工液をグラビアコーティングにより、乾燥塗布量が０．８ｇ／ｍ2になるように塗工、乾燥して染料層を形成し、実施例４の熱転写シートを作製する。
【００４４】
＜染料層塗工液４＞
シアン染料Ａ                                                          ２．５部
シアン染料Ｂ                                                          ２．５部
シアン染料Ｃ                                                          ２．０部
ポリビニルアセトアセタール樹脂                                        ２．８部
（エスレックＫＳ−５  積水化学工業（株）製）
シリコーングラフトポリビニルアセタール樹脂                            ０．７部
ポリエーテル変性シリコーン                                      ０．０１０５部
（東レダウコーニング（株）製、ＦＺ２１０１）
メチルエチルケトン                                                  ４３．０部
トルエン                                                            ４３．０部
【００４５】
（比較例１）
実施例１と同条件のＰＥＴフィルムの基材を用い、かつその基材の他方の面に、実施例１と同様の耐熱滑性層を予め形成しておいた。その基材の耐熱滑性層の設けられている面と反対面に、下記組成の染料層塗工液をグラビアコーティングにより、乾燥塗布量が０．８ｇ／ｍ2になるように塗工、乾燥して染料層を形成し、比較例１の熱転写シートを作製する。
【００４６】
＜染料層塗工液５＞
シアン染料Ａ                                                          ２．５部
シアン染料Ｂ                                                          ２．５部
シアン染料Ｃ                                                          ２．０部
ポリビニルアセトアセタール樹脂                                        ３．５部
（エスレックＫＳ−５  積水化学工業（株）製）
プライサーフＡ２０８Ｓ                                            ０．１０５部
（第１工業製薬（株）製）
メチルエチルケトン                                                  ４３．０部
トルエン                                                            ４３．０部
【００４７】
（比較例２）
実施例１と同条件のＰＥＴフィルムの基材を用い、かつその基材の他方の面に、実施例１と同様の耐熱滑性層を予め形成しておいた。その基材の耐熱滑性層の設けられている面と反対面に、下記組成の染料層塗工液をグラビアコーティングにより、乾燥塗布量が０．８ｇ／ｍ2になるように塗工、乾燥して染料層を形成し、比較例２の熱転写シートを作製する。
【００４８】
＜染料層塗工液６＞
シアン染料Ａ                                                          ２．５部
シアン染料Ｂ                                                          ２．５部
シアン染料Ｃ                                                          ２．０部
ポリビニルアセトアセタール樹脂                                        ３．５部
（エスレックＫＳ−５  積水化学工業（株）製）
プライサーフＡ２０８ＢＭ                                          ０．１０５部
（第１工業製薬（株）製）
メチルエチルケトン                                                  ４３．０部
トルエン                                                            ４３．０部
【００４９】
（比較例３）
実施例１と同条件のＰＥＴフィルムの基材を用い、かつその基材の他方の面に、実施例１と同様の耐熱滑性層を予め形成しておいた。その基材の耐熱滑性層の設けられている面と反対面に、下記組成の染料層塗工液をグラビアコーティングにより、乾燥塗布量が０．８ｇ／ｍ2になるように塗工、乾燥して染料層を形成し、比較例３の熱転写シートを作製する。
【００５０】
＜染料層塗工液７＞
イエロー染料Ｄ                                                        ７．０部
ポリビニルアセトアセタール樹脂                                        ３．５部
（エスレックＫＳ−５  積水化学工業（株）製）
ポリエーテル変性シリコーン                                        ０．０３５部
（Ｘ−２２−４２７２  信越化学工業（株）製）
メチルエチルケトン                                                  ４３．０部
トルエン                                                            ４３．０部
但し、上記のイエロー染料Ｄは、下記構造をもつキノフタロン系染料である。
【化４】
2007084670.tif 000007
【００５１】
（比較例４）
実施例１と同条件のＰＥＴフィルムの基材を用い、かつその基材の他方の面に、実施例１と同様の耐熱滑性層を予め形成しておいた。その基材の耐熱滑性層の設けられている面と反対面に、下記組成の染料層塗工液をグラビアコーティングにより、乾燥塗布量が０．８ｇ／ｍ2になるように塗工、乾燥して染料層を形成し、比較例４の熱転写シートを作製する。
【００５２】
＜染料層塗工液８＞
シアン染料Ａ                                                          ２．５部
シアン染料Ｂ                                                          ２．５部
シアン染料Ｃ                                                          ２．０部
ポリビニルアセトアセタール樹脂                                        ３．５部
（エスレックＫＳ−５  積水化学工業（株）製）
ポリエーテル変性シリコーン                                      ０．００３５部
（東レダウコーニング（株）製、ＦＺ２１０１）
メチルエチルケトン                                                  ４３．０部
トルエン                                                            ４３．０部
【００５３】
（比較例５）
実施例１と同条件のＰＥＴフィルムの基材を用い、かつその基材の他方の面に、実施例１と同様の耐熱滑性層を予め形成しておいた。その基材の耐熱滑性層の設けられている面と反対面に、下記組成の染料層塗工液をグラビアコーティングにより、乾燥塗布量が０．８ｇ／ｍ2になるように塗工、乾燥して染料層を形成し、比較例５の熱転写シートを作製する。
【００５４】
＜染料層塗工液９＞
シアン染料Ａ                                                          ２．５部
シアン染料Ｂ                                                          ２．５部
シアン染料Ｃ                                                          ２．０部
ポリビニルアセトアセタール樹脂                                        ３．５部
（エスレックＫＳ−５  積水化学工業（株）製）
ポリエーテル変性シリコーン                                      ０．０１７５部
（東レダウコーニング（株）製、ＦＺ２１０１）
メチルエチルケトン                                                  ４３．０部
トルエン                                                            ４３．０部
【００５５】
（比較例６）
実施例１と同条件のＰＥＴフィルムの基材を用い、かつその基材の他方の面に、実施例１と同様の耐熱滑性層を予め形成しておいた。その基材の耐熱滑性層の設けられている面と反対面に、下記組成の染料層塗工液をグラビアコーティングにより、乾燥塗布量が０．８ｇ／ｍ2になるように塗工、乾燥して染料層を形成し、比較例６の熱転写シートを作製する。
【００５６】
＜染料層塗工液１０＞
シアン染料Ａ                                                          ２．５部
シアン染料Ｂ                                                          ２．５部
シアン染料Ｃ                                                          ２．０部
ポリビニルアセトアセタール樹脂                                        ３．５部
（エスレックＫＳ−５  積水化学工業（株）製）
ポリエーテル変性シリコーン                                        ０．０３５部
（東レダウコーニング（株）製、ＦＺ２１０１）
メチルエチルケトン                                                  ４３．０部
トルエン                                                            ４３．０部
【００５７】
（比較例７）
実施例１と同条件のＰＥＴフィルムの基材を用い、かつその基材の他方の面に、実施例１と同様の耐熱滑性層を予め形成しておいた。その基材の耐熱滑性層の設けられている面と反対面に、下記組成の染料層塗工液をグラビアコーティングにより、乾燥塗布量が０．８ｇ／ｍ2になるように塗工、乾燥して染料層を形成し、比較例７の熱転写シートを作製する。
【００５８】
＜染料層塗工液１１＞
シアン染料Ａ                                                          ２．５部
シアン染料Ｂ                                                          ２．５部
シアン染料Ｃ                                                          ２．０部
シリコーングラフトポリビニルアセタール樹脂                            ３．５部
メチルエチルケトン                                                  ４３．０部
トルエン                                                            ４３．０部
【００５９】
（比較例８）
実施例１と同条件のＰＥＴフィルムの基材を用い、かつその基材の他方の面に、実施例１と同様の耐熱滑性層を予め形成しておいた。その基材の耐熱滑性層の設けられている面と反対面に、下記組成の染料層塗工液をグラビアコーティングにより、乾燥塗布量が０．８ｇ／ｍ2になるように塗工、乾燥して染料層を形成し、比較例８の熱転写シートを作製する。
【００６０】
＜染料層塗工液１２＞
シアン染料Ａ                                                          ２．５部
シアン染料Ｃ                                                          ２．０部
ポリビニルアセトアセタール樹脂                                    ３．３２５部
（エスレックＫＳ−５  積水化学工業（株）製）
シリコーングラフトポリビニルアセタール樹脂                        ０．１７５部
メチルエチルケトン                                                  ４３．０部
トルエン                                                            ４３．０部
【００６１】
上記の各実施例及び比較例における染料層塗工液（染料層インキ）において、下記条件のインキ保存性の評価と、各実施例及び比較例で作製した熱転写シートにおける染料層の塗工面質の評価、さらに下記条件の離型性の評価を行った。
【００６２】
（インキ保存性１）
各実施例及び比較例における染料層インキについて、温度４０℃における環境下で１ヶ月間、染料層インキを保存しておき、保存前と保存後のインキの色相変化の有無を調べた。その色相変化を調べる方法は、実施例１で使用した同条件のＰＥＴフィルムに、バーコーティングにより、乾燥塗布量が１．０ｇ／ｍ2になるように、各保存前と後の染料層インキを塗工、乾燥して染料層を形成した試料を、マクベス反射濃度計ＲＤ−９１８を用いて反射濃度を測定し、（保存前の濃度−保存後の濃度）／保存前の濃度により、濃度変化率を調べた。
○：保存前後の濃度変化が５％未満であり、色相変化が少ない。
×：保存前後の濃度変化が５％以上であり、色相変化が大きく、言い換えれば、消色の現象がみられる。
【００６３】
（インキ保存性２）
各実施例及び比較例における染料層インキについて、常温２０℃程度における環境下で１週間、染料層インキを保存しておき、保存後のインキの染料析出の有無を調べた。その染料析出を調べる方法は、実施例１で使用した同条件のＰＥＴフィルムに、バーコーティングにより、乾燥塗布量が１．０ｇ／ｍ2になるように、各保存後の染料層インキを塗工、乾燥して染料層を形成した試料について、染料層表面を光学顕微鏡にて拡大して観察し、染料の析出の有無を調べた。
○：保存後において、染料の析出は認められない。
×：保存後において、染料の析出が認められる。
【００６４】
（塗工面質）
各実施例及び比較例で作製した熱転写シートにおける染料層の塗工面における品質に関し、染料層は泡が混ざったままで塗工されたり（泡かみの発生）、塗工面にはじきが生じていないかを肉眼で調べた。その評価は以下の基準である。
○：泡かみやはじきの発生もなく、塗工面質は良好である。
×：泡かみ、あるいは、はじきが生じていて、塗工面質が不良である。
【００６５】
（離型性１）
各実施例及び比較例で作製した熱転写シートと、下記条件のポリ塩化ビニルカードの被転写体とを用い、被転写体と熱転写シートの染料層とを重ね合わせ、サーマルヘッドで下記条件で印画し、印画直後に被転写体と熱転写シートを１８０度剥離により、引張り速度２００ｍｍ／ｍｉｎにより剥離強度を測定した。その剥離強度としては、４ｇｆ／ｃｍ巾以下であれば良好のレベルである。
（加熱条件）
線密度３００ｄｐｉのサーマルヘッドを搭載した２５６階調制御が可能な熱転写プリンターを使用し、シアンまたはイエロー単色により、ベタ画像を形成した。印字条件は、印字スピードが２ｍｓ／ｌｉｎｅで、印加エネルギーが、０．２０ｍｊ／ｄｏｔである。また、印画エリアは５０ｍｍ×８０ｍｍの大きさである。
【００６６】
ポリ塩化ビニルカードは、カード基材用の下記組成からなるセンターコア（厚み０．２ｍｍ）を準備し、下記組成からなる透明シート（厚み０．１５ｍｍ）を作製し、上記のセンターコアの両面に熱圧着させて３層構造のカード（５４×８６ｃｍ）を作製した。
（センターコアの組成）
塩化ビニルコンパウンド                                                １００部
（重合度８００、安定剤等の添加剤含有量約１０％）
白色顔料（酸化チタン）                                                  １０部
可塑剤（ジオクチルフタレート）                                        ０．５部
（透明シートの組成）
塩化ビニルコンパウンド                                                １００部
（重合度８００、安定剤等の添加剤含有量約１０％）
可塑剤（ジオクチルフタレート）                                        ０．５部
【００６７】
（離型性２）
各実施例及び比較例で作製した熱転写シートと、下記条件のＩＣカードの被転写体とを用い、被転写体と熱転写シートの染料層とを重ね合わせ、サーマルヘッドで上記の離型性１の時と同様の加熱条件で印画し、印画直後に被転写体と熱転写シートを１８０度剥離方向により、手で剥がした。その際に、染料層が被転写体側にとられる異常転写の有無を調べた。
【００６８】
ＩＣカードは、０．５６ｍｍ厚の乳白硬質塩化ビニルからなるセンターコアを使用し、０．１ｍｍ厚の透明塩化ビニルからなるオーバーシートを、そのセンターコアの表裏にあてがい、ステンレス等の鏡面に仕上げられた２枚の金属板に挟持せしめ、温度１５０℃、圧力２５ｋｇ／ｃｍ2、時間２０分というラミネート条件で加熱加圧せしめて０．７６ｍｍ厚の硬質塩化ビニル積層体（カード基材）を得る。そのカード基材の一定の箇所にＩＣモジュールを埋め込めるように予め、切削加工を施しておき、ＩＣモジュールが収納されたＩＣカードを用意した。異常転写の評価基準は以下の通りである。
○：肉眼で観察し、異常転写は認められない。
×：肉眼で観察し、異常転写が認められる。
【００６９】
上記の実施例及び比較例の各評価結果を、下記の表２に示す。
【表２】
2007084670.tif 000008
【００７０】
上記の結果より、実施例１〜４の全ては、染料層塗工液（染料層インキ）において、温度４０℃における環境下で１ヶ月間、染料層インキを保存しておいても、インキの色相変化は少なく問題がなかった。また、実施例では常温２０℃程度における環境下で１週間、染料層インキを保存しておいても、インキの染料析出は生じなかった。さらに、実施例では作製した熱転写シートにおける染料層の塗工面質は、泡かみやはじきの発生もなく、良好であり、またポリ塩化ビニルカードやＩＣカードに対する離型性が良好であった。
【００７１】
それに対し、比較例１、２ではインキ保存性１において、温度４０℃における環境下で１ヶ月間、染料層インキを保存しておいても、インキの色相変化が大きかった。また比較例３では、インキ保存性２で、常温２０℃程度における環境下で１週間、染料層インキを保存しておくと、インキの染料析出が生じてしまう。また比較例４、５、７、８では、離型性１において、ポリ塩化ビニルカードの被転写体との離型性において、熱転写後の両者の剥離強度が４ｇｆ／ｃｍ巾を越えてしまい、離型性が不良である。さらに、比較例７ではＩＣカードとの熱転写後、異常転写が生じた。また、比較例６では、染料層の塗工面における品質において、泡かみ、あるいは、はじきが生じてしまい、塗工面質が不良である。
【図面の簡単な説明】
【００７２】
【図１】本発明の熱転写シートである一つの実施形態を示す概略断面図である。
【符号の説明】
【００７３】
１      基材
２      染料層
３      耐熱滑性層
【図１】
2007084670.tif 000009